(57)【特許請求の範囲】
【請求項１】
炭素繊維強化炭素複合材料からなり、略棒状の種結晶の外形に合致する形状の中空部を有する略円筒状の単結晶引き上げ用種結晶保持具であって、
少なくとも種結晶の外周面と接触する部分の炭素繊維の方向が前記中空部の中心軸から見て等方性を有し、
前記種結晶の外周面と接触する部分以外の部分の炭素繊維の方向が前記中空部の中心軸から見て異方性を有することを特徴とする種結晶保持具。
【請求項２】
炭素繊維強化炭素複合材料からなり、略棒状の種結晶の外形に合致する形状の中空部を有する略円筒状の単結晶引き上げ用種結晶保持具であって、
炭素繊維の方向が前記中空部の中心軸から見て等方性を有するコア部と、
炭素繊維の方向が前記中空部の中心軸から見て異方性を有するクラッド部とを有し、
前記コア部は、少なくとも前記種結晶の外周面と接触する部分に設けられていることを特徴とする種結晶保持具。
【請求項３】
前記コア部の炭素繊維の方向が周方向成分を有する、請求項２に記載の種結晶保持具。
【請求項４】
前記コア部の炭素繊維の方向が前記中心軸と平行な成分を有する、請求項３に記載の種結晶保持具。
【請求項５】
第１の口径を有する円筒上部と、
前記円筒上部の下方に位置し、前記第１の口径から第２の口径まで徐々に縮径した円筒中間部と、
前記円筒中間部の下方に位置し、前記第２の口径を有する円筒下部とを有し、
前記コア部は、少なくとも前記円筒中間部の内周側領域に設けられており、
前記クラッド部は、前記コア部の形成領域以外の領域に設けられている、請求項２乃至４のいずれか一項に記載の種結晶保持具。
【請求項６】
前記コア部は、前記円筒中間部及び前記円筒下部に設けられており、
前記クラッド部は、前記円筒上部に設けられている、請求項５に記載の種結晶保持具。
【請求項７】
前記コア部は、前記円筒上部、前記円筒中間部及び前記円筒下部の前記内周側領域に設けられており、  前記クラッド部は、前記円筒上部、前記円筒中間部及び前記円筒下部の外周側領域に設けられている、請求項５に記載の種結晶保持具。
【請求項８】
前記コア部は前記クラッド部に対して着脱自在に設けられている請求項２乃至４のいずれか一項に記載の種結晶保持具。
【請求項９】
請求項１乃至８のいずれか一項に記載の種結晶保持具を用いて直径４５０ｍｍ以上のシリコン単結晶をＣＺ法により引き上げることを特徴とするシリコン単結晶の製造方法。
【発明の詳細な説明】
【技術分野】
【０００１】
本発明は、単結晶引き上げ用種結晶保持具に関し、より詳細には、チョクラルスキー法（以下、ＣＺ法という）によりシリコン単結晶を製造する際に用いられる単結晶引き上げ用種結晶保持具に関する。また本発明は、そのような種結晶保持具を用いたシリコン単結晶の製造方法に関する。
【背景技術】
【０００２】
シリコンウェーハの材料となるシリコン単結晶の多くはＣＺ法により製造されている。ＣＺ法は、石英ルツボ内に収容されたシリコン融液に種結晶を浸漬し、種結晶及び石英ルツボを回転させながら種結晶をゆっくり引き上げることにより、種結晶の下端に当該種結晶と同一の結晶方位をもつシリコン単結晶を育成する方法である。
【０００３】
近年、引き上げられるシリコン単結晶の大型化に伴い、種結晶を保持する黒鉛製の種結晶保持具（シードチャック）の強度が問題となっている。種結晶保持具の強度が不足する場合には、保持具自身がシリコン単結晶の大重量に耐えられずに破断し、シリコン単結晶が落下するおそれがある。
【０００４】
種結晶保持具の強度を高めるため、例えば特許文献１には、炭素繊維クロス強化黒鉛製の種結晶保持具が提案されている。この種結晶保持具は、少なくとも下部外周部において周方向に炭素繊維が巻装され、その他の部分では垂直方向に炭素繊維が配列された構造を有するものである。また、特許文献２、３には、種結晶のテーパー部と種結晶保持具の表面との間にクッション材を介在させることにより、種結晶を破断させずに保持する方法が提案されている。さらに特許文献４には、炭素繊維強化複合材料で形成された種結晶保持具の表面に熱分解炭素の皮膜を形成することにより、ＳｉＣ反応を抑制して耐久性を向上させたものが開示されている。
【先行技術文献】
【特許文献】
【０００５】
【特許文献１】特開平９−３１５８８３号公報
【特許文献２】特開平１１−１１６３７８号公報
【特許文献３】特開平１１−２９２６８９号公報
【特許文献４】特開平９−２９５８８９号公報
【発明の概要】
【発明が解決しようとする課題】
【０００６】
しかしながら、特許文献１に記載された従来の種結晶保持具は、水平断面における炭素繊維の方向が一方向に真っ直ぐであるため、図９に示すように、種結晶保持具８の内周面Ｓ１が炭素繊維８ｆの方向と平行であるＡ部及びＣ部では内周面Ｓ１の変形が生じやすく、種結晶の外周面に加わる圧縮応力が小さいが、種結晶保持具８の内周面Ｓ１が炭素繊維８ｆの方向と略直交するＢ部及びＤ部では内周面Ｓ１の変形が生じにくく、種結晶の外周面に加わる圧縮応力が大きい。このように、種結晶の外周面が種結晶保持具の内周面から受ける応力が繊維方向（Ｘ方向）と平行な部分と直交する部分とで異なる場合には、種結晶の特定の部分に応力が集中して種結晶が破断するおそれがある。また、特許文献２、３に記載の方法は、クッション材を別途用意しなければならず、取り付け作業が必要なだけでなく効果も不十分である。
【０００７】
応力集中による種結晶の破断の問題は、直径４５０ｍｍのシリコン単結晶の引き上げで顕在化した新たな問題である。結晶重量がそこまで大きくない直径３００ｍｍのシリコン単結晶の引き上げでは、種結晶保持具と接触する部分で種結晶が破断が起こることはほとんどがなかった。しかし、４５０ｍｍ単結晶の引き上げでは結晶重量が１０００ｋｇを超えることもあり、単結晶の大重量化により上記問題が目立つようになってきており、早期解決が望まれている。
【０００８】
したがって、本発明の目的は、種結晶の特定箇所への応力集中を防止し且つ垂直方向の強度を高めることが可能な単結晶引き上げ用種結晶保持具を提供することにある。また、本発明の他の目的は、そのような種結晶保持具を用いた安全で信頼性の高いシリコン単結晶の製造方法を提供することにある。
【課題を解決するための手段】
【０００９】
上記課題を解決するため、本発明の第１の側面による種結晶保持具は、炭素繊維強化炭素複合材料からなり、略棒状の種結晶の外形に合致する形状の中空部を有する略円筒状の単結晶引き上げ用種結晶保持具であって、少なくとも種結晶の外周面と接触する部分の炭素繊維の方向が前記中空部の中心軸から見て等方性を有することを特徴とする。
【００１０】
本発明によれば、種結晶保持具と接触する種結晶の外周面のうち特定の部分に応力が集中することを防止することができる。
【００１１】
本発明において、前記種結晶の外周面と接触する部分の前記炭素繊維の方向は周方向成分を有することが好ましい。この構成によれば、水平断面において種結晶保持具の中空部の内周面の全周が炭素繊維の方向と平行になるので、炭素繊維の繊維構造を等方性にすることができる。
【００１２】
本発明において、前記種結晶の外周面と接触する部分の前記炭素繊維の方向は前記中心軸と平行な成分をさらに有することが好ましい。この構成によれば、炭素繊維を斜めにタスキがけ状に巻きつける場合など、炭素繊維が軸方向と平行な繊維成分を含むことから、種結晶保持具の軸方向の引っ張り強度を強めることができる。
【００１３】
本発明において、前記種結晶は、直径が徐々に小さくなるテーパー部を有し、前記中空部は、前記テーパー部に面接触する内周面を有し、前記内周面を構成する部分の前記炭素繊維の方向が前記中空部の中心軸から見て等方性を有することが好ましい。このように、中空部の内周面のうち種結晶のテーパー部に面接触する部分に含まれる炭素繊維の方向が中空部の中心軸から見て等方性を有する場合には、種結晶保持具と接触する種結晶の外周面のうち特定の部分に応力が集中することを防止することができる。
【００１４】
本発明において、種結晶保持具全体の前記炭素繊維の方向は前記中空部の中心軸から見て等方性を有することが好ましい。この構成によれば、構造が単純であるため容易に製造することができる。
【００１５】
本発明において、前記種結晶の外周面と接触する部分以外の部分の炭素繊維の方向は前記中空部の中心軸から見て異方性を有することが好ましい。この構成によれば、軸方向の引っ張り強度を強めることができ、種結晶保持具の機械的強度を向上させることができる。
【００１６】
本発明の第２の側面による種結晶保持具は、炭素繊維強化炭素複合材料からなり、略棒状の種結晶の外形に合致する形状の中空部を有する略円筒状の単結晶引き上げ用種結晶保持具であって、炭素繊維の方向が前記中空部の中心軸から見て等方性を有するコア部と、炭素繊維の方向が前記中空部の中心軸から見て異方性を有するクラッド部とを有し、前記コア部は、少なくとも前記種結晶の外周面と接触する部分に設けられていることを特徴とする。
【００１７】
本発明によれば、種結晶保持具と接触する種結晶の外周面のうち特定の部分に応力が集中することを防止することができる。
【００１８】
本発明において、前記コア部の炭素繊維の方向は周方向成分を有することが好ましい。この構成によれば、水平断面において種結晶保持具の中空部の内周面の全周が炭素繊維の方向と平行になるので、炭素繊維の繊維構造を等方性にすることができる。
【００１９】
本発明において、前記コア部の炭素繊維の方向は前記中心軸と平行な成分を有することが好ましい。この構成によれば、炭素繊維が軸方向と平行な繊維成分を含むことから、種結晶保持具の軸方向の引っ張り強度を強めることができる。
【００２０】
本発明による種結晶保持具は、第１の口径を有する円筒上部と、前記円筒上部の下方に位置し、前記第１の口径から第２の口径まで徐々に縮径した円筒中間部と、前記円筒中間部の下方に位置し、前記第２の口径を有する円筒下部とを有し、前記コア部は、少なくとも前記円筒中間部の内周側領域に設けられており、前記クラッド部は、前記コア部の形成領域以外の領域に設けられていることが好ましい。このように、コア部が少なくとも前記円筒中間部の内周側領域に設けられている場合には、種結晶保持具と接触する種結晶の外周面のうち特定の部分に応力が集中することを防止することができる。
【００２１】
本発明において、前記コア部は、前記円筒中間部及び前記円筒下部に設けられており、前記クラッド部は、前記円筒上部に設けられていることが好ましい。この構成によれば、コア部とクラッド部とを別々に成形した後、炭化処理して一体化させることができ、あるいは、ピンやボルトなどを用いてコア部とクラッド部とを機械的に連結することもできるので、製造が容易であり、製造コストの低減と加工精度の向上を図ることができる。
【００２２】
本発明において、前記コア部は、前記円筒上部、前記円筒中間部及び前記円筒下部の前記内周側領域に設けられており、前記クラッド部は、前記円筒上部、前記円筒中間部及び前記円筒下部の外周側領域に設けられていることが好ましい。この構成によれば、円筒状のコア部の成形体に炭素繊維クロスを巻き付けてクラッド部を成形することができ、加工が容易である。したがって、製造コストの低減と加工精度の向上を図ることができる。
【００２３】
本発明において、前記コア部は前記クラッド部に対して着脱自在に設けられていることが好ましい。この構成によれば、コア部とクラッド部とを別々に製造することができ、製造が非常に容易である。またコア部とクラッド部をそれぞれ別々に交換することができるので、部品コストの低減を図ることができる。
【００２４】
本発明の第３の側面による種結晶保持具は、炭素繊維強化炭素複合材料からなり、略棒状の種結晶の外形に合致する形状の中空部を有する略円筒状の単結晶引き上げ用種結晶保持具であって、炭素繊維の方向が前記中空部の中心軸から見て等方性を有するコア部と、炭素繊維の方向が前記中空部の中心軸から見て等方性を有するクラッド部とを有し、前記コア部の炭素繊維の方向は周方向成分を有し、前記クラッド部の炭素繊維の方向は周方向成分と前記中心軸と平行な成分の両方を有し、前記コア部は、少なくとも前記種結晶の外周面と接触する部分に設けられており、前記クラッド部は、前記コア部の形成領域以外の領域に設けられていることを特徴とする。
【００２５】
本発明によれば、種結晶保持具と接触する種結晶の外周面のうち特定の部分に応力が集中することを防止することができる。
【００２６】
さらにまた、本発明によるシリコン単結晶の製造方法は、上述した本発明による種結晶保持具を用いて直径４５０ｍｍ以上のシリコン単結晶をＣＺ法により引き上げることを特徴とする。
【発明の効果】
【００２７】
本発明によれば、種結晶への応力集中を防止し且つ垂直方向の強度を高めることが可能な種結晶保持具を提供することができる。また、本発明によれば、安全で信頼性の高いシリコン単結晶の製造方法を提供することができる。
【図面の簡単な説明】
【００２８】
【図１】図１は、本発明の第１の実施の形態による単結晶引き上げ用種結晶保持具の構造を示す図であって、（ａ）は垂直断面図、（ｂ）は（ａ）のＡ−Ａ'線に沿った水平断面図である。
【図２】図２は、本発明の第２の実施の形態による単結晶引き上げ用種結晶保持具の構造を示す図であって、（ａ）は垂直断面図、（ｂ）は（ａ）のＡ−Ａ'線に沿った水平断面図である。
【図３】図３は、本発明の第３の実施の形態による単結晶引き上げ用種結晶保持具の構造を示す図であって、（ａ）は垂直断面図、（ｂ）は（ａ）のＡ−Ａ'線に沿った水平断面図である。
【図４】図４は、本発明の第４の実施の形態による単結晶引き上げ用種結晶保持具の構造を示す図であって、（ａ）は垂直断面図、（ｂ）は（ａ）のＡ−Ａ'線に沿った水平断面図である。
【図５】図５は、本発明の第５の実施の形態による単結晶引き上げ用種結晶保持具の構造を示す図であって、（ａ）は垂直断面図、（ｂ）は（ａ）のＡ−Ａ'線に沿った水平断面図である。
【図６】図６は、本発明の第６の実施の形態による単結晶引き上げ用種結晶保持具の構造を示す図であって、（ａ）は垂直断面図、（ｂ）は（ａ）のＡ−Ａ'線に沿った水平断面図である。
【図７】図７は、本発明の第７の実施の形態による単結晶引き上げ用種結晶保持具の構造を示す図であって、（ａ）は垂直断面図、（ｂ）は（ａ）のＡ−Ａ'線に沿った水平断面図である。
【図８】図８は、シリコン単結晶引き上げ装置の構造の一例を示す断面図である。
【図９】図９は、従来の単結晶引き上げ用種結晶保持具の構造を示す略水平断面図である。
【発明を実施するための形態】
【００２９】
以下、添付図面を参照しながら、本発明の好ましい実施の形態について詳細に説明する。
【００３０】
図１は、本発明の第１の実施の形態による単結晶引き上げ用種結晶保持具の構造を示す図であって、（ａ）は垂直断面図、（ｂ）は（ａ）のＡ−Ａ'線に沿った水平断面図である。
【００３１】
図１（ａ）及び（ｂ）に示すように、この種結晶保持具１は、炭素繊維強化炭素複合材料（Ｃ／Ｃコンポジットともいう）からなる略円筒状の部材であり、種結晶９は中空部１０ｈ内に挿入されることによって保持される。種結晶保持具１に保持された種結晶９の下端部９ｄは、種結晶保持具１の下端よりも下方に突出しており、この下端部９ｄをシリコン融液に浸漬しながら引き上げることによりシリコン単結晶が育成される。なお、種結晶保持具１の上下方向は通常の使用状態に基づいて定められる。
【００３２】
種結晶９は細長い棒状（略円柱状）であり、相対的に大きな直径Ｒ１を有する上部９ａと、直径が徐々に縮径したテーパー部９ｂと、相対的に小さな直径Ｒ２（Ｒ２＜Ｒ１）を有する下部９ｃとを有している。上部９ａ及び下部９ｃの直径は一定である。種結晶９の下部９ｃは、種結晶保持具１の下端から突出することができる十分な長さを有している。またできるだけ太い種結晶９を用いることで例えば４５０ｍｍウェーハ用の大口径且つ大重量のシリコン単結晶を安全に引き上げることができる。大重量のシリコン単結晶を引き上げる場合、種結晶９が種結晶保持具１から受ける応力集中の影響も大きいため、本発明の効果も顕著である。
【００３３】
種結晶保持具１は、種結晶９の上部９ａの直径Ｒ１よりも大きな口径を有する円筒上部１０ａと、口径が徐々に縮径した円筒中間部１０ｂと、種結晶９の上部９ａの直径Ｒ１よりも小さく且つ下部９ｃの直径Ｒ２よりも大きな口径を有する円筒下部１０ｃとを有している。種結晶保持具１の中空部１０ｈは種結晶９の外形に合致した形状を有しており、垂直方向に延びて種結晶保持具１を貫通している。円筒上部１０ａの上端部の内周面にはねじ溝１０ｄが形成されており、シリコン単結晶引き上げ装置の引き上げ軸の先端部を螺着できるようになっている。
【００３４】
円筒中間部１０ｂの内周面は、種結晶９のテーパー部９ｂの傾斜角度に合わせたテーパー面となっている。円筒中間部１０ｂのテーパー角度を種結晶９のテーパー部９ｂのテーパー角度とほぼ同じにすることにより、種結晶９の外周面を種結晶保持具１の中空部１０ｈの内周面に面接触させることができ、種結晶９が種結晶保持具１と接触する範囲を広げることができる。種結晶９の下端に晶出する単結晶の重量が大きくなるほどテーパー部９ｂが種結晶保持具１の内周面から受ける圧力も強くなるが、面接触の範囲を広げることで種結晶９にかかる応力を広く分散させることができ、特定の箇所への応力集中を回避することができる。
【００３５】
円筒中間部１０ｂの内周のテーパー面は、内側にわずかに膨らんだ曲面であることがより好ましい。このように円筒中間部１０ｂの内周面を緩やかに湾曲させることで種結晶９のテーパー部９ｂと確実に接触させて支持することができる。
【００３６】
種結晶保持具１には炭素繊維強化炭素複合材料が用いられている。炭素繊維強化複合材料は、炭素繊維に樹脂又はピッチを含浸させたマトリックスを炭化（黒鉛化）処理して得られるものであり、黒鉛の特性を持ちながら機械的強度を向上させることができる。
【００３７】
図１（ｂ）に示すように、種結晶保持具１の炭素繊維１０ｆは、中心軸Ｚと直交する水平断面において周方向に配向されており、中心軸Ｚから見て等方性を有している。図９に示したように、水平断面における炭素繊維の方向が一方向に真っ直ぐである場合には、種結晶保持具の中空部１０ｈの内周面と接する種結晶９の外周面（テーパー面）のうち、炭素繊維の方向と平行な面（Ａ部及びＣ部）よりも、繊維方向と直交する面（Ｂ部及びＤ部）への応力集中が大きくなり、種結晶９が破断するおそれがあった。しかし、本実施形態のように種結晶保持具１の中空部１０ｈの内周面がその全周にわたって炭素繊維１０ｆの方向と平行である場合には、種結晶９の外周面のうち特定の部分への過度な応力集中を防止することができる。
【００３８】
本実施形態による種結晶保持具１は、フィラメントワインディング法（ＦＷ法）又はシートワインディング法（ＳＷ法）により成形することができる。フィラメントワインディング法では、中空部１０ｈと同一形状の金型（マンドレル）を用意し、樹脂又はピッチを含浸させた複数本の炭素繊維の配列を金型に巻き付けて成形体を得る。また、シートワインディング法では、樹脂又はピッチを含浸させた炭素繊維クロスを金型に巻き付けて成形体を得る。次に、高温下の不活性ガス雰囲気中で成形体を加熱して炭化（黒鉛化）させる。成形体の樹脂等への浸漬と炭化工程とを複数回繰り返してもよい。その後、炭化した成形体の形状を整え、研磨等の仕上げ加工を施すことにより、種結晶保持具１が完成する。
【００３９】
フィラメントワインディング法では、巻芯軸に対する炭素繊維の巻回角度ができるだけ小さくなるように巻き付けることが好ましい。このように炭素繊維を巻き付けることで縦方向の繊維成分を増やし、軸方向の引っ張り強度を強めることができる。また、シートワインディング法では、縦方向の繊維成分を含む炭素繊維クロスを用いることで軸方向の引っ張り強度を強めることが好ましい。
【００４０】
以上説明したように、本実施形態による種結晶保持具１は、炭素繊維強化炭素複合材料で成形された中空部を有する円筒状の部材であり、中心軸と直交する水平断面において炭素繊維１０ｆの方向が周方向であり、等方性を有しているので、種結晶保持具１の種結晶９に対する応力集中を防止することができる。したがって、種結晶９の破断を防止することができる。
【００４１】
図２は、本発明の第２の実施の形態による単結晶引き上げ用種結晶保持具の構造を示す図であって、（ａ）は垂直断面図、（ｂ）は（ａ）のＡ−Ａ'線に沿った水平断面図である。
【００４２】
図２（ａ）及び（ｂ）に示すように、この種結晶保持具２の特徴は、中心軸Ｚと平行な繊維成分を含む炭素繊維クロスを用いて構成されている点にある。すなわち、炭素繊維クロスは、軸方向と交差する周方向の繊維成分１０ｆ１と、軸方向と平行な繊維成分１０ｆ２の両方を有するものである。その他の構成は第１の実施形態と同様である。
【００４３】
本実施形態による種結晶保持具２は、樹脂等を含浸させた炭素繊維クロスを金型に巻き付けて成形体を得るシートワインディング法において、炭素繊維クロスに含まれる繊維成分の向きが軸方向と平行となるように巻き付けることにより成形することができる。本実施形態によれば、炭素繊維クロスが軸方向と交差する周方向の繊維成分１０ｆ１を含むことから、第１の実施形態と同様、種結晶保持具２の種結晶９に対する応力集中を防止することができる。しかも、本実施形態によれば、炭素繊維クロスが軸方向と平行な繊維成分１０ｆ２を含むことから、種結晶保持具２の軸方向の引っ張り強度を強めることができる。
【００４４】
図３は、本発明の第３の実施の形態による単結晶引き上げ用種結晶保持具の構造を示す図であって、（ａ）は垂直断面図、（ｂ）は（ａ）のＡ−Ａ'線に沿った水平断面図である。
【００４５】
図３（ａ）及び（ｂ）に示すように、この種結晶保持具３の特徴は、種結晶９のテーパー部９ｂの外周面と接触する部分だけが等方性の繊維構造を有し、それ以外の部分が異方性の繊維構造を有する点にある。すなわち、本実施形態による種結晶保持具３は、等方性の繊維構造を有するコア部１１と、異方性の繊維構造を有するクラッド部１２との組み合わせからなり、コア部１１は主に円筒中間部１０ｂの内周側領域に設けられている。コア部１１の炭素繊維１１ｆは中心軸Ｚと直交する水平断面において周方向に配向されており、中心軸Ｚから見て等方性を有している。一方、クラッド部１２の炭素繊維１２ｆは水平断面において真っ直ぐ一方向に配向されており、中心軸Ｚから見て異方性を有している。その他の構成は第１の実施の形態と同様である。
【００４６】
コア部１１は、少なくとも種結晶９と接触する円筒中間部１０ｂの内周側領域に設けられていればよく、コア部１１が円筒上部１０ａや円筒下部１０ｃにまで及ぶことを妨げるものではない。したがって、例えば図示のように、コア部１１の一部が円筒上部１０ａや円筒下部１０ｃにまで及んでいてもよい。またコア部１１は、円筒中間部１０ｂの内周側領域から外周側領域までの径方向全体に及んでいてもよい。
【００４７】
本実施形態において、コア部１１はクラッド部１２と一体的に成形されている。クラッド部１２は炭素繊維クロスからなり、平面的な炭素繊維クロスが多層化されたものである。炭素繊維クロスの平面は中心軸Ｚと平行であり、水平断面内では特定の方向に配向されている。炭素繊維クロスは、中心軸Ｚと交差する繊維成分のみならず、中心軸Ｚと平行な繊維成分を有することが好ましい。これによれば、保持具全体の軸方向の引っ張り強度を強めることができる。
【００４８】
本実施形態において、引き上げ軸を螺着するためのねじ溝１０ｄは、クラッド部１２側に設けられている。異方性の繊維構造を有するクラッド部１２にねじ溝１０ｄを形成する場合には、ねじ溝１０ｄの強度をさらに高めることができる。
【００４９】
コア部１１は、フィラメントワインディング法（ＦＷ法）又はシートワインディング法（ＳＷ法）により成形することができる。また、クラッド部１２は、例えばハンドレイアップ成形法により成形することができる。ハンドレイアップ成形法では、成形型を用いて成形した炭素繊維クロスに樹脂等を含浸させ、ハケやローラーを用いて脱泡しながら、炭素繊維クロスを所定の厚さまで積層することにより成形体を得る。次に、このクラッド部１２の成形体とコア部１１の成形体とを組み合わせて炭化処理を行うことにより両者を一体化させることができる。その後、炭化した成形体の形状を整え、研磨等の仕上げ加工を施すことにより、種結晶保持具３が完成する。
【００５０】
本実施形態による種結晶保持具３は、種結晶９との接触する部分の繊維構造が等方性を有しているので、種結晶保持具３の種結晶９に対する応力集中を防止することができ、種結晶９の破断を防止することができる。また、クラッド部１２の繊維構造が異方性を有し、中心軸Ｚと平行な繊維成分を有するので、軸方向の引っ張り強度を強めることができ、種結晶保持具の機械的強度を向上させることができる。
【００５１】
図４は、本発明の第４の実施の形態による単結晶引き上げ用種結晶保持具の構造を示す図であって、（ａ）は垂直断面図、（ｂ）は（ａ）のＡ−Ａ'線に沿った水平断面図である。
【００５２】
図４（ａ）及び（ｂ）に示すように、この種結晶保持具４の特徴は、下半分がコア部１１からなり、上半分がクラッド部１２からなる点にある。すなわち、コア部１１は、主に円筒中間部１０ｂと円筒下部１０ｃに設けられており、クラッド部１２は円筒上部１０ａに設けられている。コア部１１の一部は円筒上部１０ａにも及んでおり、コア部１１とクラッド部１２との上下方向の境界面は凹凸面となっているので、コア部１１とクラッド部１２との上下方向の接続強度を強めることができる。その他の構成は第３の実施の形態と同様である。
【００５３】
本実施形態による種結晶保持具４もまた、種結晶９との接触面を構成するコア部１１の繊維構造が等方性を有しているので、種結晶保持具４の種結晶９に対する応力集中を防止することができ、種結晶９の破断を防止することができる。また、クラッド部１２の繊維構造が異方性を有し、中心軸Ｚと平行な繊維成分を有するので、軸方向の引っ張り強度を強めることができ、種結晶保持具の機械的強度を向上させることができる。さらに、本実施形態によれば、コア部１１とクラッド部１２とを別々に成形した後、炭化処理して一体化させることができ、あるいは、ピンやボルトなどを用いてコア部１１とクラッド部１２とを機械的に連結することもできるので、製造が容易であり、製造コストを低減と加工精度の向上を図ることができる。
【００５４】
図５は、本発明の第５の実施の形態による単結晶引き上げ用種結晶保持具の構造を示す図であって、（ａ）は垂直断面図、（ｂ）は（ａ）のＡ−Ａ'線に沿った水平断面図である。
【００５５】
図５（ａ）及び（ｂ）に示すように、この種結晶保持具５の特徴は、円筒上部１０ａ、円筒中間部１０ｂ及び円筒下部１０ｃの内周側領域の全体がコア部１１からなり、外周側領域の全体がクラッド部１２からなる点にある。種結晶保持具５の中空部１０ｈの内周面の全面がコア部１１からなるため、引き上げ軸を螺着するためのねじ溝１０ｄはコア部１１側に設けられている。その他の構成は第３の実施の形態と同様である。
【００５６】
本実施形態による種結晶保持具５もまた、種結晶９との接触面を構成するコア部１１の繊維構造が等方性を有しているので、種結晶保持具１の種結晶９に対する応力集中を防止することができ、種結晶９の破断を防止することができる。また、クラッド部１２の繊維構造が異方性を有し、中心軸Ｚと平行な繊維成分を有するので、軸方向の引っ張り強度を強めることができ、種結晶保持具の機械的強度を向上させることができる。さらに、本実施形態による種結晶保持具５は、第３の実施の形態による種結晶保持具３よりもその加工が容易であり、製造コストを低減と加工精度の向上を図ることができる。
【００５７】
図６は、本発明の第６の実施の形態による単結晶引き上げ用種結晶保持具の構造を示す図であって、（ａ）は垂直断面図、（ｂ）は（ａ）のＡ−Ａ'線に沿った水平断面図である。
【００５８】
図６（ａ）及び（ｂ）に示すように、この種結晶保持具６の特徴は、コア部１１とクラッド部１２とが別々の部材からなり、円筒状のクラッド部１２の内側にコア部１１が収容されるソケット構造を有する点にある。種結晶９のテーパー部９ｂの外周面と接触するコア部１１が等方性の繊維構造を有し、コア部１１の外側のクラッド部１２が異方性の繊維構造を有する点は第３の実施の形態と同様である。
【００５９】
コア部１１はクラッド部１２から着脱可能である。コア部１１の外周面にはテーパー面が設けられており、このテーパー面がクラッド部１２のテーパー状の内周面に面接触することにより、コア部１１はクラッド部１２内に固定される。コア部１１は種結晶９が予めセットされた状態でクラッド部１２にセットされてもよく、あるいはコア部１１をクラッド部１２にセットした後に種結晶９をセットしてもよい。
【００６０】
本実施形態によれば、第３の実施の形態による発明の効果に加えて、コア部１１とクラッド部１２を別々に製造することができるので、製造が非常に容易である。またコア部１１とクラッド部１２をそれぞれ別々に交換することができるので、部品コストの低減を図ることができる。
【００６１】
図７は、本発明の第７の実施の形態による単結晶引き上げ用種結晶保持具の構造を示す図であって、（ａ）は垂直断面図、（ｂ）は（ａ）のＡ−Ａ'線に沿った水平断面図である。
【００６２】
図７（ａ）及び（ｂ）に示すように、この種結晶保持具７の特徴は、円筒上部１０ａ、円筒中間部１０ｂ及び円筒下部１０ｃの内周側領域の全体がコア部１１からなり、外周側領域がクラッド部１２からなり、コア部１１がフィラメントワインディング法で成形された等方性の繊維構造を有し、クラッド部１２がシートワインディング法（ＳＷ法）で成形された等方性の繊維構造を有する点にある。特に、クラッド部１２には炭素繊維クロスが用いられており、この炭素繊維クロスは、軸方向と交差する周方向の繊維成分１２ｆ１と、軸方向と平行な繊維成分１２ｆ２の両方を有する。種結晶保持具７の中空部１０ｈの内周面の全面がコア部１１によって形成されているため、引き上げ軸を螺着するためのねじ溝１０ｄはコア部１１側に設けられている。
【００６３】
本実施形態による種結晶保持具７は、フィラメントワインディング法（ＦＷ法）とシートワインディング法（ＳＷ法）とを組み合わせて形成することができる。すなわち、まずフィラメントワインディング法でコア部１１の成形体を成形し、コア部１１の成形体の外側に樹脂等を含浸させた炭素繊維クロスを巻き付けてクラッド部１２を成形する。このとき、炭素繊維クロスに含まれる繊維成分１２ｆ２の配向方向が軸方向と平行となるように炭素繊維クロスを巻き付ける必要がある。次に、高温下の不活性ガス雰囲気中で成形体を加熱して炭化（黒鉛化）させる。その後、炭化した成形体の形状を整え、研磨等の仕上げ加工を施すことにより、種結晶保持具７が完成する。
【００６４】
本実施形態による種結晶保持具７は、種結晶９との接触面を構成するコア部１１の繊維構造のみならずクラッド部１２の繊維構造までもが等方性を有しているので、種結晶保持具７の種結晶９に対する応力集中を防止することができ、種結晶９の破断を防止することができる。また、クラッド部１２を構成する炭素繊維クロスが中心軸Ｚと平行な繊維成分１２ｆ２を有するので、軸方向の引っ張り強度を強めることができ、種結晶保持具の機械的強度を向上させることができる。さらに、本実施形態による種結晶保持具７は、第５の実施の形態による種結晶保持具５よりもその加工が容易であり、製造コストを低減と加工精度の向上を図ることができる。
【００６５】
次に、上記種結晶保持具を用いたＣＺ法によるシリコン単結晶の製造方法について説明する。
【００６６】
図８は、シリコン単結晶引き上げ装置の構造の一例を示す断面図である。
【００６７】
図８に示すように、シリコン単結晶引き上げ装置２０は、チャンバー２１と、チャンバー２１の内側に配置された断熱材２２と、チャンバー２１内に設置された石英ルツボ２３と、石英ルツボ２３を支持するサセプタ２４と、サセプタ２４を昇降可能に支持する回転支持軸２５と、サセプタ２４の周囲を取り囲むように配置されたヒーター２６と、石英ルツボ２３の上方に配置された略逆円錐台形状の熱遮蔽体２７と、石英ルツボ２３の上方であって回転支持軸２５と同軸上に配置された単結晶引き上げ用ワイヤー２８（引き上げ軸）と、チャンバー２１の上方に配置されたワイヤー巻き取り機構２９とを備えている。
【００６８】
ワイヤー２８は、チャンバー２１の上方に配置されたワイヤー巻き取り機構２９から真っ直ぐ下方に延びて石英ルツボ２３の近くまで達している。ワイヤー２８の先端部には種結晶保持具３０が取り付けられており、種結晶保持具３０は種結晶を保持している。種結晶保持具３０としては、上記第１〜第７の実施の形態による種結晶保持具１〜７のいずれかを用いることができる。
【００６９】
シリコン単結晶の引き上げ工程では、まずサセプタ２４内に石英ルツボ２３をセットし、石英ルツボ２３内に多結晶シリコン原料を充填し、種結晶保持具３０に種結晶をセットする。次にシリコン原料をヒーター２６で加熱してシリコン融液３１を生成し、種結晶を降下させてシリコン融液３１に着液させる。その後、種結晶及び石英ルツボ２３をそれぞれ回転させながら種結晶をゆっくり上昇させることにより、略円柱状のシリコン単結晶３２を成長させる。図１には、育成途中のシリコン単結晶３２が種結晶保持具３０を介してワイヤー２８に吊設された状態が示されている。
【００７０】
シリコン単結晶３２の直径は、その引き上げ速度やヒーター２６のパワーを制御することにより制御される。シリコン単結晶３２の育成では、結晶直径が細く絞られたネック部を形成した後、結晶直径を徐々に広げてショルダー部を形成する。そして例えば４５０ｍｍ以上の規定の直径に到達した時点で引き上げ条件を変更して直径が一定であるボディー部を形成する。さらに引き上げ終了時には直径を細く絞ってテール部を形成し、最終的に液面から切り離す。以上により、シリコン単結晶インゴットが完成する。
【００７１】
本発明は、上記実施形態に限定されることなく、本発明の趣旨を逸脱しない範囲で種々の変更を加えることが可能であり、それらも本発明の範囲に包含されるものであることは言うまでもない。
【００７２】
例えば、上記実施形態においてはシリコン単結晶引き上げ用の種結晶保持具として説明したが、本発明による種結晶保持具はシリコン単結晶引き上げ用に限定されず、種々の単結晶の引き上げに用いることができる。また、上記実施形態においては、種結晶保持具の中空部１０ｈのテーパー面の角度を種結晶９のテーパー面と同じ角度にしているが、種結晶９のテーパー面の角度よりも大きくすることも可能である。さらに、上記各実施形態は必要に応じて任意に組み合わせることが可能である。
【符号の説明】
【００７３】
１〜８    種結晶保持具
８ｆ    炭素繊維
９    種結晶
９ａ    種結晶の上部
９ｂ    種結晶のテーパー部
９ｃ    種結晶の下部
９ｄ    種結晶の下端部
１０ａ    円筒上部
１０ｂ    円筒中間部
１０ｃ    円筒下部
１０ｄ    ねじ溝
１０ｆ    炭素繊維
１０ｆ１    炭素繊維の周方向の繊維成分
１０ｆ２    炭素繊維の軸方向と平行な繊維成分
１０ｈ    中空部
１１    コア部
１１ｆ    炭素繊維
１２    クラッド部
１２ｆ    炭素繊維
１２ｆ１    炭素繊維の周方向の繊維成分
１２ｆ２    炭素繊維の軸方向と平行な繊維成分
２０    シリコン単結晶引き上げ装置
２１    チャンバー
２２    断熱材
２３    石英ルツボ
２４    サセプタ
２５    回転支持軸
２６    ヒーター
２７    熱遮蔽体
２８    単結晶引き上げ用ワイヤー
２９    ワイヤー巻き取り機構
３０    種結晶保持具
３１    シリコン融液
３２    シリコン単結晶
【図１】
0006592941.tif 000002
【図２】
0006592941.tif 000003
【図３】
0006592941.tif 000004
【図４】
0006592941.tif 000005
【図５】
0006592941.tif 000006
【図６】
0006592941.tif 000007
【図７】
0006592941.tif 000008
【図８】
0006592941.tif 000009
【図９】
0006592941.tif 000010